(57)【要約】【課題】防眩性ハードコートフィルム自体でタッチペンの書き味が良好であり、かつ付着した指紋の拭き取り易い防眩性ハードコートフィルムを提供する。【解決手段】基材フィルム１１と、基材フィルム１１の一方の面側に設けられた防眩性ハードコート層１２とを備えた、タッチパネル用の防眩性ハードコートフィルム１であって、防眩性ハードコート層１２の表面に対し、ペン先直径０．５ｍｍのハードフェルト芯のタッチペンを荷重１５０ｇ重の加圧下、速度１００ｍｍ／分で走査させた際のペン先抵抗力（ｍＮ）の初動値（Ａ）及び摺動値（Ｂ）が、下記式（ａ）の関係を満たすとともに、  ０≦初動値（Ａ）−摺動値（Ｂ）  …（ａ）  防眩性ハードコート層１２の表面のオレイン酸接触角が、４５°以上である防眩性ハードコートフィルム１。【選択図】図１
2014232277.tif 000002
【特許請求の範囲】
【請求項１】
基材フィルムと、前記基材フィルムの一方の面側に設けられた防眩性ハードコート層とを備えた、タッチパネル用の防眩性ハードコートフィルムであって、
前記防眩性ハードコート層の表面に対し、ペン先直径０．５ｍｍのハードフェルト芯のタッチペンを荷重１５０ｇ重の加圧下、速度１００ｍｍ／分で走査させた際のペン先抵抗力（ｍＮ）の初動値（Ａ）及び摺動値（Ｂ）が、下記式（ａ）の関係を満たすとともに、
０≦初動値（Ａ）−摺動値（Ｂ）  …（ａ）
前記防眩性ハードコート層の表面のオレイン酸接触角が、４５°以上である
ことを特徴とする防眩性ハードコートフィルム。
【請求項２】
前記ペン先抵抗力（ｍＮ）の初動値（Ａ）および摺動値（Ｂ）が、下記式（ｂ）の関係を満たす
５≦初動値（Ａ）−摺動値（Ｂ）≦２００  …（ｂ）
ことを特徴とする請求項１に記載の防眩性ハードコートフィルム。
【請求項３】
前記オレイン酸接触角が、４５°〜１００°である
ことを特徴とする請求項１または２に記載の防眩性ハードコートフィルム。
【請求項４】
前記防眩性ハードコート層は、
多官能（メタ）アクリレートと、
平均粒径１〜１０μｍの微粒子と、
レベリング剤と
を含有するコーティング組成物を硬化させてなる
ことを特徴とする請求項１〜３のいずれか一項に記載の防眩性ハードコートフィルム。
【請求項５】
前記微粒子は、不定形のシリカ微粒子であることを特徴とする請求項４に記載の防眩性ハードコートフィルム。
【発明の詳細な説明】
【技術分野】
【０００１】
本発明は、タッチペンが使用されるタッチパネル用の防眩性ハードコートフィルムに関するものである。
【背景技術】
【０００２】
近年、各種電子機器において、表示装置と入力手段とを兼ねたタッチパネルが多く利用されている。このタッチパネルの表面には、通常、傷付き防止のために、ハードコート層を有するハードコートフィルムが設けられる。また、タッチパネルを含む各種ディスプレイにおいては、外部から入射した光が反射して表示画像を見難くすることがあるため、ハードコートフィルムの表面を粗面化することで防眩機能を付与した防眩性ハードコートフィルムが使用されることがある。
【０００３】
上記のようなタッチパネルにおいては、指により入力を行うもの以外にも、タッチペンにより入力を行うものがあり、タッチペンによれば、指よりも細かく精度の高い入力作業が可能である。しかしながら、通常、タッチパネルの表示モジュールは硬質であり、上記の防眩性ハードコートフィルムを設けたタッチパネル表面も同様に硬質である。そのため、タッチペンによる書き味は、鉛筆やペン等で紙に書くときの書き味と異なり、良好とはいい難い。
【０００４】
上記書き味の問題を解決するために、特許文献１では、２つの基材の間にクッション性を有する粘着剤層を設け、タッチパネルに所定の弾性変形性を持たせることにより、タッチペンによる書き味を向上させている。
【先行技術文献】
【特許文献】
【０００５】
【特許文献１】特許第２８６８６８６号公報
【発明の概要】
【発明が解決しようとする課題】
【０００６】
しかしながら、特許文献１では、粘着剤層にクッション性を持たせる必要がある。そのため、当該粘着剤層に使用する材料の制約を受けたり、当該粘着剤層を比較的厚くする必要がある。これにより、製造工程が煩雑になるとともに、製造コストが高くなってしまう。
【０００７】
また、タッチパネルにおいては、入力方法がタッチペンの場合でも、手で触れられることが多い。そのため、タッチパネルの表面に指脂による指紋が付着するのが通常である。防眩性ハードコートフィルムに指紋が付着すると、外観が悪くなるとともに、表示画像が見難くなってしまう。そして、従来の防眩性ハードコートフィルムでは、付着した指紋が拭き取り難いという問題があった。
【０００８】
本発明は、このような実状に鑑みてなされたものであり、防眩性ハードコートフィルム自体でタッチペンの書き味が良好であり、かつ付着した指紋の拭き取り易い防眩性ハードコートフィルムを提供することを目的とする。
【課題を解決するための手段】
【０００９】
上記目的を達成するために、第１に本発明は、基材フィルムと、前記基材フィルムの一方の面側に設けられた防眩性ハードコート層とを備えた、タッチパネル用の防眩性ハードコートフィルムであって、前記防眩性ハードコート層の表面に対し、ペン先直径０．５ｍｍのハードフェルト芯のタッチペンを荷重１５０ｇ重の加圧下、速度１００ｍｍ／分で走査させた際のペン先抵抗力（ｍＮ）の初動値（Ａ）及び摺動値（Ｂ）が、下記式（ａ）の関係を満たすとともに、
０≦初動値（Ａ）−摺動値（Ｂ）  …（ａ）
前記防眩性ハードコート層の表面のオレイン酸接触角が、４５°以上であることを特徴とする防眩性ハードコートフィルムを提供する（発明１）。
【００１０】
上記発明（発明１）に係る防眩性ハードコートフィルムは、ペン先抵抗力（ｍＮ）の初動値（Ａ）及び摺動値（Ｂ）が上記の関係を満たすことにより、防眩性ハードコートフィルム自体でタッチペンの書き味が良好なものとなり、また、オレイン酸接触角が４５°以上であることにより、付着した指紋が拭き取り易いものとなる。さらに、上記防眩性ハードコートフィルムは、耐擦傷性にも優れる傾向にある。
【００１１】
上記発明（発明１）においては、前記ペン先抵抗力（ｍＮ）の初動値（Ａ）および摺動値（Ｂ）が、下記式（ｂ）の関係を満たす
５≦初動値（Ａ）−摺動値（Ｂ）≦２００  …（ｂ）
ことが好ましい（発明２）。
【００１２】
上記発明（発明１，２）においては、前記オレイン酸接触角が、４５°〜１００°であることが好ましい（発明３）。
【００１３】
上記発明（発明１〜３）において、前記防眩性ハードコート層は、多官能（メタ）アクリレートと、平均粒径１〜１０μｍの微粒子と、レベリング剤とを含有するコーティング組成物を硬化させてなることが好ましい（発明４）。
【００１４】
上記発明（発明１〜４）において、前記微粒子は、不定形のシリカ微粒子であることが好ましい（発明５）。
【発明の効果】
【００１５】
本発明に係る防眩性ハードコートフィルムは、書き味が良好であり、かつ付着した指紋が拭き取り易く、さらには耐擦傷性にも優れる傾向にある。
【図面の簡単な説明】
【００１６】
【図１】本発明の一実施形態に係る防眩性ハードコートフィルムの断面図である。
【図２】ペン先抵抗力の測定結果の一例（本実施形態に係る防眩性ハードコートフィルムに関する例）を示すグラフである。
【図３】ペン先抵抗力の測定結果の他の例（一般的な防眩性ハードコートフィルムに関する例）を示すグラフである。
【発明を実施するための形態】
【００１７】
以下、本発明の実施形態について説明する。
図１に示すように、本実施形態に係る防眩性ハードコートフィルム１は、基材フィルム１１と、基材フィルム１１の一方の面に形成された防眩性ハードコート層１２とからなる。この防眩性ハードコートフィルム１は、タッチペンが使用されるタッチパネルの表面に設けられるものである。
【００１８】
１．物性
本実施形態に係る防眩性ハードコートフィルム１は、防眩性ハードコート層１２の表面（基材フィルム１１と接しない側の面）に対し、ペン先直径０．５ｍｍのハードフェルト芯のタッチペンを荷重１５０ｇ重の加圧下、速度１００ｍｍ／分で走査させた際のペン先抵抗力（ｍＮ）の初動値（Ａ）及び摺動値（Ｂ）が、下記式（ａ）の関係を満たす。
０≦初動値（Ａ）−摺動値（Ｂ）  …（ａ）
【００１９】
ここで、ペン先抵抗力の初動値（Ａ）とは、タッチペンが走査し出す段階に示すペン先抵抗力の値であり、図２及び図３に示されるように通常ピーク値として検出される。一方、ペン先抵抗力の摺動値（Ｂ）とは、初動の影響が収まり、安定な走査状態におけるペン先抵抗力の平均値をいう。例えば、図２では、走査長１０〜４０ｍｍのペン先抵抗力の平均値が摺動値（Ｂ）となる。一方、図３では、走査長１５〜４０ｍｍのペン先抵抗力の平均値が摺動値（Ｂ）となる。
【００２０】
上記式（ａ）に示すように初動値（Ａ）から摺動値（Ｂ）を差し引いた値（ペン先抵抗力の差（Ａ−Ｂ））が０ｍＮ以上であることで、防眩性ハードコートフィルム１は、特にクッション性を有する粘着剤層等を設けることなく、防眩性ハードコートフィルム自体でタッチペンの書き味が良好になる。これは、初動値（Ａ）と摺動値（Ｂ）との関係が、鉛筆で紙に書くときの関係に近くなるからであると考えられる。かかる観点から、初動値（Ａ）から摺動値（Ｂ）を差し引いた値の下限値は、５ｍＮ以上であることが好ましく、１０ｍＮ以上であることがより好ましく、２０ｍＮ以上であることが特に好ましい。なお、表面に凹凸を有しない一般的なハードコートフィルムでは、ピークトップにより特定される初動値（Ａ）を示さない。また、一般的な防眩性ハードコートフィルムでは、図３に示すように、初動値（Ａ）は観察されるものの、その後、ペン先抵抗力が増加して摺動値（Ｂ）が大きくなるため、上記ペン先抵抗力の差（Ａ−Ｂ）は、通常、マイナスの値を示す。
【００２１】
なお、初動値（Ａ）及び摺動値（Ｂ）が上記の関係を満たせば、上記ハードフェルト芯のタッチペンとは材料やペン先径の異なるタッチペン（例えば、ポリアセタール芯のタッチペン）を使用した場合でも、防眩性ハードコートフィルムの書き味向上の効果が確認される。
【００２２】
一方、初動値（Ａ）から摺動値（Ｂ）を差し引いた値が大き過ぎると、ペン先が摩耗し易くなるおそれがあるとともに、書き始めに引っ掛かり感が出たり、音が生じたりするおそれがある。かかる観点から、初動値（Ａ）から摺動値（Ｂ）を差し引いた値の上限値は、２００ｍＮ以下であることが好ましく、特に１５０ｍＮ以下であることが好ましく、さらには１００ｍＮ以下であることが好ましい。
【００２３】
なお、上記初動値（Ａ）は、２００〜６００ｍＮであることが好ましく、特に２４０〜５００ｍＮであることが好ましく、さらには２８０〜４５０ｍＮであることが好ましい。一方、上記摺動値（Ｂ）は、１００〜５５０ｍＮであることが好ましく、特に１５０〜４９０ｍＮであることが好ましく、さらには２００〜４４０ｍＮであることが好ましい。
【００２４】
また、本実施形態に係る防眩性ハードコートフィルム１は、防眩性ハードコート層１２表面のオレイン酸接触角が、４５°以上であり、好ましくは４５°〜１００°であり、特に好ましくは４８°〜７０°である。なお、オレイン酸接触角とは、防眩性ハードコート層の表面にオレイン酸の液滴を静置させた状態において、液滴の上記ハードコート層表面の接地部分での液滴の接線と、上記ハードコート層表面とが為す角度のうち、液滴を含む側の角度をいう。
【００２５】
防眩性ハードコートフィルム１は、オレイン酸接触角が４５°以上であることにより、付着した指紋が拭き取り易いもの（指紋拭き取り性に優れたもの）となる。このオレイン酸接触角が４５°未満であると、付着した指紋が急激に拭き取り難くなる。付着した指紋が拭き取り難いと、タッチパネルの外観が悪くなるとともに、表示画像が見難くなってしまう。一方、オレイン酸接触角が１００°を超えると、ペン先抵抗力の初動値（Ａ）及び摺動値（Ｂ）が、前述した条件を満たし難くなる傾向がある。
【００２６】
２．防眩性ハードコート層
本実施形態における防眩性ハードコートフィルム１の防眩性ハードコート層１２は、ペン先抵抗力の初動値（Ａ）・摺動値（Ｂ）およびオレイン酸接触角に関して上記の物性が発揮されれば、いかなる材料から形成されてもよいが、好ましくは、以下に説明するコーティング組成物Ｃを硬化させることにより形成される。コーティング組成物Ｃによれば、上記の物性を満たす防眩性ハードコート層１２を形成し易い。
【００２７】
本実施形態におけるコーティング組成物Ｃは、多官能（メタ）アクリレートと、平均粒径１〜１０μｍの微粒子と、レベリング剤とを含有し、好ましくはさらに平均粒径１〜３００ｎｍのシリカナノ粒子を含有する。なお、本明細書において、（メタ）アクリレートとは、アクリレート及びメタクリレートの両方を意味する。他の類似用語も同様である。
【００２８】
（１）多官能（メタ）アクリレート
コーティング組成物Ｃは、硬化性の主成分として多官能（メタ）アクリレートを含有する。多官能（メタ）アクリレートは、活性エネルギー線の照射により架橋し、硬化する。多官能（メタ）アクリレートを架橋させたものは架橋密度が高いため、当該多官能（メタ）アクリレートを使用することで、形成される防眩性ハードコート層１２は、所望の硬度・耐擦傷性を有するものとなる。
【００２９】
多官能（メタ）アクリレートとしては、例えば、１,４−ブタンジオールジ（メタ）アクリレート、１,６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、カプロラクトン変性ジペンタエリスリトールヘキサ（メタ）アクリレート等が挙げられる。これらは、１種を単独で用いてもよいし、２種以上を組み合わせて用いてもよい。
【００３０】
防眩性ハードコート層１２の耐擦傷性、およびレベリング剤との親和性に起因した透明性の観点から、多官能（メタ）アクリレートの官能基数は、２〜１０であることが好ましく、特に３〜８であることが好ましい。
【００３１】
（２）微粒子
コーティング組成物Ｃは、平均粒径１〜１０μｍの微粒子を含有する。このような微粒子を含有することにより、形成される防眩性ハードコート層１２は、その表面が粗面となり、防眩機能を発揮する。上記微粒子の平均粒径は、２〜８μｍであることが好ましく、特に３〜５μｍであることが好ましい。
【００３２】
また、上記微粒子の、下記式で示される粒径の変動係数（ＣＶ値）は、１０〜７０％であることが好ましく、特に２０〜６０％であることが好ましい。
粒径の変動係数（ＣＶ値）＝（標準偏差粒径／平均粒径）×１００
上記微粒子のＣＶ値が上記の範囲にあることで、タッチペンの書き味がより良好なものとなる。
【００３３】
なお、本明細書における平均粒径および粒径の変動係数（ＣＶ値）は、レーザー回折散乱式粒度分布測定装置を用い、分散媒であるメチルエチルケトンにより調製した５質量％濃度の分散液をサンプルとして数滴使用し、測定した値とする。
【００３４】
上記微粒子は、無機微粒子であってもよいし、有機微粒子であってもよいが、形成される防眩性ハードコート層１２の硬度の観点から、無機微粒子が好ましい。無機微粒子としては、例えば、シリカ、アルミナ、チタニア、ジルコニア、酸化スズ、酸化インジウム、酸化カドミウム、酸化アンチモン等からなる微粒子が挙げられる。これらの中でも、シリカ微粒子が好ましい。なお、微粒子は、１種を単独で用いてもよいし、２種以上を組み合わせて用いてもよい。
【００３５】
微粒子の形状は、球状等の定形であってもよいが、形状が特定されない不定形が好ましい。不定形の微粒子によれば、球状の微粒子よりも、上記ペン先抵抗力の初動値（Ａ）と摺動値（Ｂ）との関係を満たし易くなり、タッチペンの書き味がより良好なものとなる。したがって、上記微粒子は、不定形のシリカ微粒子であることが特に好ましい。
【００３６】
多官能（メタ）アクリレート（又はその硬化物）１００質量部に対する上記微粒子の配合割合は、１〜５０質量部であることが好ましく、特に５〜３０質量部であることが好ましく、さらには１０〜２０質量部であることが好ましい。上記微粒子の配合割合が１質量部以上であることにより、形成される防眩性ハードコート層１２に所望の防眩性を付与することができる。また、上記微粒子の配合割合が５０質量部以下であることにより、コーティング組成物Ｃの塗工性が良好になり、均一な膜厚の防眩性ハードコート層１２を形成することが可能となる。
【００３７】
（３）レベリング剤
本実施形態に係るコーティング組成物Ｃは、レベリング剤を含有する。これにより、形成される防眩性ハードコート層１２が、スジ状の欠点やムラ等がなく、膜厚が均一なものとなり、優れた外観を呈する。
【００３８】
レベリング剤としては、例えば、シリコーン系レベリング剤、フッ素系レベリング剤、アクリル系レベリング剤、ビニル系レベリング剤等が挙げられ、中でも、レベリング性や他の成分との相溶性の観点から、フッ素系レベリング剤およびシリコーン系レベリング剤が好ましく、特にフッ素系レベリング剤が好ましい。なお、レベリング剤は、１種を単独で用いてもよいし、２種以上を組み合わせて用いてもよい。
【００３９】
フッ素系レベリング剤としては、パーフルオロアルキル基またはフッ素化アルケニル基を主鎖または側鎖に有する化合物を好ましく挙げることができる。市販品としては、ビックケミージャパン社製のＢＹＫ−３４０、ネオス社製のフタージェント６５０Ａ、ＤＩＣ社製のメガファックＲＳ−７５、大阪有機化学工業社製のＶ−８ＦＭ等を好ましく挙げることができるが、これらに限定されるものではない。
【００４０】
シリコーン系レベリング剤は、ポリジメチルシロキサンまたは変性ポリジメチルシロキサンであることが好ましく、ポリジメチルシロキサンであることが特に好ましい。なお、変性ポリジメチルシロキサンの変性率が高いと、レベリング性を発揮させ、得られる防眩性ハードコート層１２の外観を好適なものとするために、添加量を増加させる必要がある。その結果、形成される防眩性ハードコート層１２の滑り性が高くなり、上記ペン先抵抗力の初動値（Ａ）と摺動値（Ｂ）との関係を満たさないものとなって、タッチペンの書き味が低下する場合がある。
【００４１】
多官能（メタ）アクリレート（又はその硬化物）１００質量部に対するフッ素系レベリング剤の配合割合は、０．０００５〜１０質量部であることが好ましく、特に０．００１〜５質量部であることが好ましく、さらには０．００５〜１質量部であることが好ましい。レベリング剤の配合割合が上記の範囲にあることで、タッチペンの書き味および指紋拭き取り性を良好に維持しつつ、レベリング効果を十分に得ることができる。
【００４２】
（４）シリカナノ粒子
本実施形態に係るコーティング組成物Ｃは、平均粒径１〜３００ｎｍのシリカナノ粒子を含有することが好ましい。コーティング組成物Ｃがかかるシリカナノ粒子を含有することにより、形成される防眩性ハードコート層１２の硬度が高くなるとともに、ギラツキを抑制することができる。上記シリカナノ粒子の平均粒径は、５〜１００ｎｍであることが好ましく、特に１０〜５０ｎｍであることが好ましい。なお、シリカナノ粒子の平均粒径は、ゼータ電位測定法によって測定したものとする。
【００４３】
シリカナノ粒子は、分散性向上等を目的として、有機物によって修飾されてもよい。また、シリカナノ粒子は、オルガノゾル（コロイド状）の形態であることも好ましい。オルガノゾルの形態であることにより、シリカナノ粒子の分散性が良好になり、形成される防眩性ハードコート層１２の均質性および光透過性が向上する。
【００４４】
有機物による修飾は、常法によって行うことができる。例えば、ＣＨ２＝Ｃ（ＣＨ３）ＣＯＯ（ＣＨ２）３Ｓｉ（ＯＣＨ３）３のような構造のシランカップリング剤をシリカナノ粒子のオルガノゾルに加え、５０℃程度に加温して数時間攪拌することにより、シリカ粒子の表面を修飾することができる。使用するシランカップリング剤の構造や量は、シリカナノ粒子の分散性の要求度合に応じて適宜選択される。
【００４５】
上記オルガノゾルの分散溶媒としては、多官能（メタ）アクリレートやレベリング剤との相溶性およびコート層形成時の揮発性に優れたメチルエチルケトン、メチルイソブチルケトン等が好ましい。
【００４６】
上記シリカナノ粒子としては、市販されているものを使用することができ、中でも、日産化学社製のオルガノシリカゾルＭＥＫ−ＳＴ、ＭＩＢＫ−ＳＴ等を使用することが好ましい。
【００４７】
多官能（メタ）アクリレート（又はその硬化物）１００質量部に対する上記シリカナノ粒子の配合割合は、１〜５０質量部であることが好ましく、特に２〜２０質量部であることが好ましく、さらには２〜１０質量部であることが好ましい。上記シリカナノ粒子の配合割合が１質量部以上であることで、前述した効果が良好に発揮される。一方、シリカナノ粒子の配合割合が５０質量部以下であることで、シリカナノ粒子の凝集を抑制し、形成される防眩性ハードコート層１２の均質性および光透過性を良好に維持することができる。
【００４８】
（５）その他の成分
本実施形態におけるコーティング組成物Ｃは、上記の成分以外に、各種添加剤を含有してもよい。各種添加剤としては、例えば、光重合開始剤、紫外線吸収剤、酸化防止剤、光安定剤、帯電防止剤、シランカップリング剤、老化防止剤、熱重合禁止剤、着色剤、界面活性剤、保存安定剤、可塑剤、滑剤、消泡剤、有機系充填材、濡れ性改良剤、塗面改良剤等が挙げられる。
【００４９】
光重合開始剤としては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２,２−ジメトキシ−２−フェニルアセトフェノン、２,２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−[４−（メチルチオ）フェニル]−２−モルフォリノ−プロパン−１−オン、４−（２−ヒドロキシエトキシ）フェニル−２（ヒドロキシ−２−プロピル）ケトン、ベンゾフェノン、ｐ−フェニルベンゾフェノン、４,４'−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２,４−ジメチルチオキサントン、２,４−ジエチルチオキサントン、ベンジルジメチルケタール、アセトフェノンジメチルケタール、ｐ−ジメチルアミノ安息香酸エステル等が挙げられる。これらは１種を単独で用いてもよいし、２種以上を組み合わせて用いてもよい。
【００５０】
多官能（メタ）アクリレート（又はその硬化物）１００質量部に対する上記光重合開始剤の配合割合は、通常０.２〜１０質量部の範囲で選ばれる。
【００５１】
以上説明したコーティング組成物Ｃを、基材フィルム１１に対して塗布し、硬化させることにより、前述した物性を満たし得る防眩性ハードコート層１２を形成することができる。
【００５２】
防眩性ハードコート層１２の厚さは、１〜１５μｍであることが好ましく、特に２〜１０μｍであることが好ましい。防眩性ハードコート層１２の厚さが上記の範囲にあることで、耐擦傷性および防眩性能を効果的に発揮させることができる。
【００５３】
３．基材フィルム
基材フィルム１１としては、タッチペンが使用されるタッチパネル用として適したものから適宜選択すればよく、好ましくは防眩性ハードコート層１２と親和性の良好なプラスチックフィルムを選択する。
【００５４】
かかるプラスチックフィルムとしては、例えば、ポリエチレンテレフタレート、ポリブチレンテレフタレート、ポリエチレンナフタレート等のポリエステルフィルム、ポリエチレンフィルム、ポリプロピレンフィルム等のポリオレフィンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルぺンテンフィルム、ポリスルフォンフィルム、ポリエーテルエーテルケトンフィルム、ポリエーテルスルフォンフィルム、ポリエーテルイミドフィルム、フッ素樹脂フィルム、ポリアミドフィルム、アクリル樹脂フィルム、ポリウレタン樹脂フィルム、ノルボルネン系重合体フィルム、環状オレフィン系重合体フィルム、環状共役ジエン系重合体フィルム、ビニル脂環式炭化水素重合体フィルム等のプラスチックフィルムまたはそれらの積層フィルムが挙げられる。中でも、機械的強度等の面から、ポリエチレンテレフタレートフィルム、ポリカーボネートフィルム、ノルボルネン系重合体フィルム等が好ましい。
【００５５】
また、上記基材フィルム１１においては、その表面に設けられる層（防眩性ハードコート層１２、後述する粘着剤層等）との密着性を向上させる目的で、所望により片面または両面に、プライマー処理、酸化法、凹凸化法等により表面処理を施すことができる。酸化法としては、例えばコロナ放電処理、クロム酸処理、火炎処理、熱風処理、オゾン・紫外線処理等が挙げられ、凹凸化法としては、例えばサンドブラスト法、溶剤処理法等が挙げられる。これらの表面処理法は基材フィルム１１の種類に応じて適宜選ばれるが、一般にはコロナ放電処理法が効果および操作性などの面から、好ましく用いられる。
【００５６】
基材フィルム１１の厚さは、通常は１５〜３００μｍ程度であり、好ましくは３０〜２００μｍ程度である。
【００５７】
４．防眩性ハードコートフィルムの製造方法
本実施形態に係る防眩性ハードコートフィルム１は、防眩性ハードコート層１２用のコーティング組成物、好ましくはコーティング組成物Ｃと、所望により溶剤とを含有する塗工液を基材フィルム１１に対して塗布し、硬化させて防眩性ハードコート層１２を形成することにより製造することができる。
【００５８】
溶剤は、塗工性の改良、粘度調整、固形分濃度の調整等のために使用することができ、多官能（メタ）アクリレートおよびレベリング剤等が溶解するものであれば、特に限定なく使用できる。
【００５９】
溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン等のエステル類；エチレングリコールモノメチルエーテル（メチルセロソロブ）、エチレングリコールモノエチルエーテル（エチルセロソロブ）、ジエチレングリコールモノブチルエーテル（ブチルセロソロブ）、プロピレングリコールモノメチルエーテル等のエーテル類；ベンゼン、トルエン、キシレン等の芳香族炭化水素類；ジメチルホルムアミド、ジメチルアセトアミド、Ｎ−メチルピロリドン等のアミド類などが挙げられる。
【００６０】
コーティング組成物の塗工液の塗布は、常法によって行えばよく、例えば、バーコート法、ナイフコート法、ロールコート法、ブレードコート法、ダイコート法、グラビアコート法によって行えばよい。コーティング組成物の塗工液を塗布したら、塗膜を４０〜１２０℃で３０秒〜５分程度乾燥させることが好ましい。
【００６１】
ここで、コーティング組成物Ｃのようにコーティング組成物がレベリング剤を含有する場合、当該コーティング組成物を塗布した塗膜は、スジ状の欠点やムラ等がないものとなり、したがって、膜厚が均一で外観に優れた防眩性ハードコート層１２を形成することができる。
【００６２】
コーティング組成物Ｃのようにコーティング組成物が活性エネルギー線硬化性の場合、コーティング組成物の硬化は、窒素雰囲気下において、コーティング組成物の塗膜に対して紫外線、電子線等の活性エネルギー線を照射することによって行う。紫外線照射は、高圧水銀ランプ、フュージョンＨランプ、キセノンランプ等によって行うことができ、紫外線の照射量は、照度５０〜１０００ｍＷ／ｃｍ２、光量５０〜１０００ｍＪ／ｃｍ２程度が好ましい。一方、電子線照射は、電子線加速器等によって行うことができ、電子線の照射量は、１０〜１０００ｋｒａｄ程度が好ましい。
【００６３】
５．その他
本実施形態に係る防眩性ハードコートフィルム１は、防眩性ハードコート層１２が最表面となり、基材フィルム１１と防眩性ハードコート層１２とを有するものであればよく、防眩性ハードコート層１２と基材フィルム１１との間、または基材フィルム１１の防眩性ハードコート層１２と接しない側の面に、さらに他の層を有していてもよい。例えば、基材フィルム１１の防眩性ハードコート層１２と接しない側の面には粘着剤層が形成されてもよいし、さらには粘着剤層に剥離シートが積層されてもよい。
【００６４】
粘着剤層を構成する粘着剤としては特に限定されず、アクリル系粘着剤、ゴム系粘着剤、シリコーン系粘着剤など公知の粘着剤を使用することができる。なお、この粘着剤層は、特許文献１に示されるようなクッション性を有する必要はない。
【００６５】
本実施形態に係る防眩性ハードコートフィルム１の防眩性ハードコート層１２の算術平均表面粗さ（Ｒａ）は、０．０１〜１０μｍであることが好ましく、特に０．１〜１μｍであることが好ましく、さらには０．１５〜０．５μｍであることが好ましい。算術平均表面粗さ（Ｒａ）が上記の範囲にあることで、防眩性ハードコート層１２は、優れた防眩性を発揮する。なお、本明細書における算術平均表面粗さ（Ｒａ）は、ＪＩＳ  Ｂ０６０１−１９９４に準拠して、接触型粗さ計（試験例では、ミツトヨ社製のＳＶ３０００Ｓ４を使用）を用いて測定される粗さ曲線より求められるものとする。
【００６６】
本実施形態に係る防眩性ハードコートフィルム１の防眩性ハードコート層１２は、＃００００のスチールウールを用いて、２５０ｇ／ｃｍ２の荷重で防眩性ハードコート層１２を１０ｃｍ、１０往復擦り、傷が生じないことが好ましい。このようなスチールウール硬度の評価による耐擦傷性を有することにより、防眩性ハードコートフィルム１をタッチパネルの表面に使用したときに、防眩性ハードコート層１２に傷が付くことを抑制することができる。
【００６７】
また、本実施形態に係る防眩性ハードコートフィルム１のヘイズ値は、３０％以下であることが好ましく、２０％以下であることがより好ましく、１０％以下であることが特に好ましい。ヘイズ値が３０％以下であると、高精細化でき、タッチパネル用として好適なものとなる。また、防眩性を発揮する観点からヘイズ値は、０．５％以上であることが好ましく、２％以上であることがより好ましく、６％以上であることが特に好ましい。なお、ヘイズ値は、ＪＩＳ Ｋ７１３６−２０００に準拠して測定した値とする。
【００６８】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００６９】
例えば、防眩性ハードコートフィルム１における基材フィルム１１と防眩性ハードコート層１２との間には、他の層が介在してもよい。
【実施例】
【００７０】
以下、実施例等により本発明をさらに具体的に説明するが、本発明の範囲はこれらの実施例等に限定されるものではない。
【００７１】
〔実施例１〕
多官能（メタ）アクリレートとしてのジペンタエリスリトールヘキサアクリレート（新中村化学工業製，ＮＫエステルＡ−ＤＰＨ）１００質量部（固形分換算値を表す。以下、その他の成分についても同様とする。）と、光重合開始剤としての１−ヒドロキシシクロヘキシルフェニルケトン（ＢＡＳＦ社製，イルガキュア１８４）４．３質量部と、シリカ微粒子（富士シリシア化学社製，サイクロホービック７０２；平均粒径４．１μｍ，ＣＶ値４８％，不定形）１１質量部と、レベリング剤としてのパーフルオロポリエーテル含有アクリレート系化合物（フッ素系レベリング剤；ＤＩＣ社製，メガファックＲＳ−７５）０．７１０質量部と、シリカナノ粒子（日産化学工業社製，ＭＩＢＫ−ＳＴ，平均粒径：１０ｎｍ）８．３質量部とを混合し、コーティング組成物を得た。そのコーティング組成物をプロピレングリコールモノメチルエーテルで希釈し、固形分濃度３０％の塗工液を調製した。
【００７２】
基材フィルムとしての易接着層付きポリエステルフィルム（東洋紡社製，コスモシャインＡ４３００，厚さ：１２５μｍ）の易接着層側の面に、上記で得られた塗工液をワイヤーバー＃１０で塗布し、７０℃で１分間乾燥させた。次いで、窒素雰囲気下、紫外線照射装置（アイグラフィックス社製，アイグランテージＥＣＳ−４０１ＧＸ型）により下記の条件で紫外線を照射して、厚さ３μｍの防眩性ハードコート層を形成し、防眩性ハードコートフィルムを得た。
［紫外線照射条件］
・光源：高圧水銀灯
・ランプ電力：２ｋＷ
・コンベアスピード：４．２３ｍ／ｍｉｎ
・照度：２４０ｍＷ／ｃｍ２
・光量：３０７ｍＪ／ｃｍ２
【００７３】
〔実施例２〕
レベリング剤の配合量を０．０７１質量部に変更して防眩性ハードコート層を形成する以外、実施例１と同様にして防眩性ハードコートフィルムを製造した。
【００７４】
〔実施例３〕
レベリング剤の配合量を０．００７質量部に変更して防眩性ハードコート層を形成する以外、実施例１と同様にして防眩性ハードコートフィルムを製造した。
【００７５】
〔比較例１〕
レベリング剤としてアクリロイル基を有するポリエーテル変性ポリジメチルシロキサン（シリコーン系レベリング剤；ビックケミー社製，ＢＹＫ−ＵＶ３５００）を使用し、その配合量を０．７１０質量部に変更して防眩性ハードコート層を形成する以外、実施例１と同様にして防眩性ハードコートフィルムを製造した。
【００７６】
〔比較例２〕
レベリング剤としてアクリロイル基を有するポリエーテル変性ポリジメチルシロキサン（シリコーン系レベリング剤；ビックケミー社製，ＢＹＫ−ＵＶ３５００）を使用し、その配合量を０．０７１質量部に変更して防眩性ハードコート層を形成する以外、実施例１と同様にして防眩性ハードコートフィルムを製造した。
【００７７】
〔試験例１〕（ペン先抵抗力の測定）
実施例および比較例で製造した防眩性ハードコートフィルムの防眩性ハードコート層表面について、万能試験機（オリエンテック社製，テンシロン）およびタッチペンを使用し、荷重１５０ｇ重でフィルム表面にタッチペンのペン先を押し付け、１００ｍｍ／ｍｉｎの速度で走査する条件で試験を行った。そして、得られた測定チャートから、ペン先抵抗力の初動値（Ａ）及び摺動値（Ｂ）を求めた。また、ペン先抵抗力の初動値（Ａ）から摺動値（Ｂ）を差し引いた値を算出した。なお、タッチペンとしては、ペン先がハードフェルト芯のタッチペン（ワコム社製，ＡＣＫ−２００３，ペン先直径０．５ｍｍ）を使用した。結果を表１に示す。
【００７８】
〔試験例２〕（書き味評価）
実施例および比較例で製造した防眩性ハードコートフィルムを、防眩性ハードコート層側を上にして、ガラス基板上に載置した。その防眩性ハードコートフィルムの防眩性ハードコート層表面に対し、試験例１と同じタッチペンおよびポリアセタール芯のタッチペン（ペン先直径０．４ｍｍ）を使用して、それぞれの書き味を評価した。評価においては、５枚重ねの紙（コクヨＳ＆Ｔ社製，キャンパスノートＡ罫  ノ−２０１Ａ）に鉛筆（三菱鉛筆社製，三菱鉛筆ユニ  Ｂ）を用いて筆圧約１５０ｇ重で筆記した際の書き味に近いものを良好とし、当該書き味から離れたものを不良とした。なお、評価は３人のパネラーが行い、３人とも良好と感じたものを良好とし、１人でも不良と感じたものは不良とした。結果を表１に示す。
【００７９】
〔試験例３〕（オレイン酸接触角の測定）
実施例および比較例で製造した防眩性ハードコートフィルムの防眩性ハードコート層表面におけるオレイン酸接触角を、全自動式接触角測定計（協和界面科学社製，ＤＭ−７０１）を使用して以下の条件で測定した。なお、オレイン酸としては、東京化成工業社製のオレイン酸を用いた。結果を表１に示す。
・オレイン酸の液滴量：２μｌ
・測定時間：滴下３秒後
・画像解析法：θ／２法
【００８０】
〔試験例４〕（指紋拭き取り性評価）
実施例および比較例で製造した防眩性ハードコートフィルムの防眩性ハードコート層表面に指を押し付けて指紋を付着させ、これをサンプルとした。なお、サンプルとしては、３人が各１回ずつ指を押し付けた３つのサンプルを用意した。その後、紙ウエス（日本製紙クレシア社製，キムワイプＳ−２００）を使用し、約２００ｇの荷重にて、防眩性ハードコート層表面を１０往復させた。その結果、全てのサンプルにおいて指紋が容易に拭き取れたものを○、サンプルの１つでも指紋の拭き残しが生じたものを×と評価した。結果を表１に示す。
【００８１】
〔試験例５〕（外観の評価）
実施例および比較例で製造した防眩性ハードコートフィルムについて、３波長蛍光灯を使用し、反射時および透過時の外観を目視にて評価した。評価においては、スジ状欠点やムラが少ないものを良好とし、スジ状欠点やムラが多いものを不良とした。結果を表１に示す。
【００８２】
〔試験例６〕（ヘイズ値の測定）
実施例および比較例で製造した防眩性ハードコートフィルムのヘイズ値（％）を、ヘイズメーター（日本電色工業社製，ＮＤＨ２０００）を使用し、ＪＩＳ  Ｋ７１３６−２０００に準拠して測定した。結果を表１に示す。
【００８３】
〔試験例７〕（表面粗さの測定）
実施例および比較例で製造した防眩性ハードコートフィルムの防眩性ハードコート層表面の算術平均表面粗さ（Ｒａ；単位μｍ）を、ＪＩＳ  Ｂ０６０１−１９９４に準拠して、接触型粗さ計（ミツトヨ社製，ＳＶ３０００Ｓ４）を用いて測定される粗さ曲線より求めた。結果を表１に示す。
【００８４】
〔試験例８〕（耐擦傷性の評価：スチールウール硬度）
実施例および比較例で製造した防眩性ハードコートフィルムの防眩性ハードコート層表面について、＃００００のスチールウールを用いて、２５０ｇ／ｃｍ２の荷重で１０ｃｍ、１０往復擦り、その防眩性ハードコート層の表面を以下の基準で評価した。
◎：試験前と外観上全く変化なし。
○：傷は見られなかったが、粒子の脱落により防眩性が低下した。
×：線状の傷が見られた。
【００８５】
【表１】
2014232277.tif 000003
【００８６】
表１から明らかなように、実施例で製造した防眩性ハードコートフィルムは、書き味が良好であり、かつ付着した指紋が拭き取り易く、さらには外観および防眩性も良好であった。
【産業上の利用可能性】
【００８７】
本発明の防眩性ハードコートフィルムは、タッチペンが使用されるタッチパネルの表層として好適に用いられる。
【符号の説明】
【００８８】
１…防眩性ハードコートフィルム
１１…基材フィルム
１２…防眩性ハードコート層
【図１】
2014232277.tif 000004
【図２】
2014232277.tif 000005
【図３】
2014232277.tif 000006